(57)【特許請求の範囲】
【請求項１】
鋼板の少なくとも片面に、Ｓｎを、Ｓｎ換算量として片面当たり２．８ｇ／ｍ２以上１５ｇ／ｍ２以下含有するＳｎめっき層が形成されたＳｎめっき鋼板上に、質量％で、Ｎｉを５％以上７５％以下含有し、残部がＺｎ及び不純物からなるＺｎ−Ｎｉめっき層が、片面当たり０．０５ｇ／ｍ２以上０．５ｇ／ｍ２以下の付着量で形成された、Ｓｎめっき鋼板。
【請求項２】
前記Ｚｎ−Ｎｉめっき層におけるＮｉ含有率が、質量％で、１０％以上５５％以下である、請求項１に記載のＳｎめっき鋼板。
【請求項３】
前記Ｚｎ−Ｎｉめっき層におけるＮｉ含有率が、質量％で、１０％以上３０％以下である、請求項１又は２に記載のＳｎめっき鋼板。
【請求項４】
前記Ｓｎめっき層と前記鋼板との間に、ＳｎとＦｅとの合金層を有する、請求項１〜３の何れか１項に記載のＳｎめっき鋼板。
【請求項５】
鋼板の少なくとも片面に、Ｓｎを、Ｓｎ換算量として片面当たり２．８ｇ／ｍ２以上１５ｇ／ｍ２以下含有するＳｎめっき層が形成されたＳｎめっき鋼板を、
ＮｉイオンとＺｎイオンとを含み、Ｎｉイオン濃度が質量％で２０％以上９５％以下であり、かつ、ＮｉイオンとＺｎイオンの合計が５０ｋｇ／ｍ３以上２５０ｋｇ／ｍ３以下である水溶液中で、
電流密度０．１Ａ／ｄｍ２以上１５０Ａ／ｄｍ２以下の条件で電解する、Ｓｎめっき鋼板の製造方法。
【請求項６】
鋼板の少なくとも片面に、Ｓｎを、Ｓｎ換算量として片面当たり２．８ｇ／ｍ２以上１５ｇ／ｍ２以下含有するＳｎめっき層と、当該Ｓｎめっき層と鋼板との間に位置するＳｎとＦｅとの合金層と、が形成されたＳｎめっき鋼板を、
ＮｉイオンとＺｎイオンとを含み、Ｎｉイオン濃度が質量％で２０％以上９５％以下であり、かつ、ＮｉイオンとＺｎイオンの合計が５０ｋｇ／ｍ３以上２５０ｋｇ／ｍ３以下である水溶液中で、
電流密度０．１Ａ／ｄｍ２以上１５０Ａ／ｄｍ２以下の条件で電解する、Ｓｎめっき鋼板の製造方法。
【発明の詳細な説明】
【技術分野】
【０００１】
本発明は、Ｓｎめっき鋼板及びＳｎめっき鋼板の製造方法に関するものである。
【背景技術】
【０００２】
錫（Ｓｎ）めっき鋼板は、「ブリキ」としてよく知られており、飲料缶や食缶などの缶用途その他に、広く用いられている。これは、Ｓｎが人体に安全であり、かつ、美麗な金属であることによる。このＳｎめっき鋼板は、主に電気めっき法によって製造される。これは、比較的高価な金属であるＳｎの使用量を必要最小限の量に制御するには、溶融めっき法よりも電気めっき法が有利であることによる。Ｓｎめっき鋼板は、めっき後、又は、めっき後の加熱溶融処理により美麗な金属光沢が付与された後に、６価クロム酸塩の溶液を用いた電解処理や浸漬処理などのクロメート処理によって、Ｓｎめっき上にクロメート皮膜が施されることが多い。このクロメート皮膜の効果は、Ｓｎめっき表面の酸化を抑えることによる外観の黄変の防止や、塗装されて使用される場合における酸化Ｓｎの凝集破壊による塗膜密着性の劣化の防止、耐硫化黒変性の向上、などである。
【０００３】
一方、近年、環境や安全に対する意識の高まりから、最終製品に６価クロムが含まれないのみならず、クロメート処理自体を行わないことが求められている。しかしながら、クロメート皮膜がないＳｎめっき鋼板は、上述の如く、酸化Ｓｎの成長によって外観が黄変したり、塗膜密着性が劣化したり、また、耐硫化黒変性が劣化したりする。
【０００４】
このため、クロメート皮膜に替わる皮膜処理をしたＳｎめっき鋼板が、いくつか提案されている。
【０００５】
例えば、以下の特許文献１では、リン酸イオンとシランカップリング剤とを含有する溶液を用いた処理によって、ＰとＳｉを含む皮膜を形成させたＳｎめっき鋼板が提案されており、以下の特許文献２では、リン酸アルミニウムを含む溶液を用いた処理によって、Ａｌ及びＰと、Ｎｉ、Ｃｏ、Ｃｕの少なくとも１種と、シランカップリング剤との反応物を含む皮膜を形成させたＳｎめっき鋼板が提案されている。また、以下の特許文献３では、Ｓｎめっき上にＺｎめっきをした後にＺｎ単独めっき層が消失するまで加熱処理を施す、クロメート皮膜を有さないＳｎめっき鋼板の製造方法が提案されている。更に、以下の特許文献４では、ジルコニウム、リン酸、フェノール樹脂等を含む化成処理皮膜を有する容器用鋼板が提案されている。
【先行技術文献】
【特許文献】
【０００６】
【特許文献１】特開２００４−６００５２号公報
【特許文献２】特開２０１１−１７４１７２号公報
【特許文献３】特開昭６３−２９０２９２号公報
【特許文献４】特開２００７−２８４７８９号公報
【発明の概要】
【発明が解決しようとする課題】
【０００７】
しかしながら、上記特許文献１〜特許文献４で提案されているＳｎめっき鋼板やその製造方法では、経時による酸化Ｓｎの成長を十分に抑制することができず、耐黄変性や塗膜密着性の確保が不十分なだけでなく、耐硫化黒変性が劣るといった問題があった。
【０００８】
そこで、本発明は、上記問題に鑑みてなされたものであり、本発明の目的とするところは、従来のクロメート処理を行うことなく、耐黄変性、塗膜密着性、耐硫化黒変性に優れる、Ｓｎめっき鋼板及びＳｎめっき鋼板の製造方法を提供することにある。
【課題を解決するための手段】
【０００９】
上記課題を解決するために、本発明者が鋭意検討した結果、Ｓｎめっき鋼板の表面に、ＮｉとＺｎとを主体とするＺｎ−Ｎｉめっき層を形成させることで、クロメート処理を行わずに、耐黄変性、塗膜密着性、耐硫化黒変に優れるＳｎめっき鋼板を実現可能である旨に想到した。
上記知見に基づき完成された本発明の要旨は、以下の通りである。
【００１０】
（１）鋼板の少なくとも片面に、Ｓｎを、Ｓｎ換算量として片面当たり２．８ｇ／ｍ２以上１５ｇ／ｍ２以下含有するＳｎめっき層が形成されたＳｎめっき鋼板上に、質量％で、Ｎｉを５％以上７５％以下含有し、残部がＺｎ及び不純物からなるＺｎ−Ｎｉめっき層が、片面当たり０．０５ｇ／ｍ２以上０．５ｇ／ｍ２以下の付着量で形成された、Ｓｎめっき鋼板。
（２）前記Ｚｎ−Ｎｉめっき層におけるＮｉ含有率が、質量％で、１０％以上５５％以下である、（１）に記載のＳｎめっき鋼板。
（３）前記Ｚｎ−Ｎｉめっき層におけるＮｉ含有率が、質量％で、１０％以上３０％以下である、（１）又は（２）に記載のＳｎめっき鋼板。
（４）前記Ｓｎめっき層と前記鋼板との間に、ＳｎとＦｅとの合金層を有する、（１）〜（３）の何れか１項に記載のＳｎめっき鋼板。
（５）鋼板の少なくとも片面に、Ｓｎを、Ｓｎ換算量として片面当たり２．８ｇ／ｍ２以上１５ｇ／ｍ２以下含有するＳｎめっき層が形成されたＳｎめっき鋼板を、ＮｉイオンとＺｎイオンとを含み、Ｎｉイオン濃度が質量％で２０％以上９５％以下であり、かつ、ＮｉイオンとＺｎイオンの合計が５０ｋｇ／ｍ３以上２５０ｋｇ／ｍ３以下である水溶液中で、電流密度０．１Ａ／ｄｍ２以上１５０Ａ／ｄｍ２以下の条件で電解する、Ｓｎめっき鋼板の製造方法。
（６）鋼板の少なくとも片面に、Ｓｎを、Ｓｎ換算量として片面当たり２．８ｇ／ｍ２以上１５ｇ／ｍ２以下含有するＳｎめっき層と、当該Ｓｎめっき層と鋼板との間に位置するＳｎとＦｅとの合金層と、が形成されたＳｎめっき鋼板を、ＮｉイオンとＺｎイオンとを含み、Ｎｉイオン濃度が質量％で２０％以上９５％以下であり、かつ、ＮｉイオンとＺｎイオンの合計が５０ｋｇ／ｍ３以上２５０ｋｇ／ｍ３以下である水溶液中で、電流密度０．１Ａ／ｄｍ２以上１５０Ａ／ｄｍ２以下の条件で電解する、Ｓｎめっき鋼板の製造方法。
【発明の効果】
【００１１】
以上説明したように本発明によれば、従来のクロメート処理を行うことなく、耐黄変性、塗膜密着性、耐硫化黒変性に優れるＳｎめっき鋼板及びＳｎめっき鋼板の製造方法を提供することが可能となる。
【図面の簡単な説明】
【００１２】
【図１】試験例でのめっき浴組成とめっき中Ｎｉ含有率を図示したグラフ図である。
【図２】試験例での△ｂ＊に及ぼすめっき中Ｎｉ含有率の影響を図示したグラフ図である。
【図３】試験例でのめっき浴中Ｎｉ含有率に及ぼす電流密度の影響を示したグラフ図である。
【発明を実施するための形態】
【００１３】
以下に、本発明の好適な実施の形態について詳細に説明する。
以下で説明する本発明は、食缶、飲料缶などの缶用途その他に広く用いられるＳｎめっき鋼板と、かかるＳｎめっき鋼板の製造方法に関するものである。より詳細には、従来のクロメート処理を行うことなく、耐黄変性、塗膜密着性、耐硫化黒変性に優れるＳｎめっき鋼板及びＳｎめっき鋼板の製造方法に関するものである。
【００１４】
本実施形態に係るＳｎめっき鋼板は、鋼板の少なくとも片方の表面にＳｎめっき層の形成されたＳｎめっき鋼板の表面に、所定量のＮｉを含有し、残部がＺｎ及び不純物からなるＺｎ−Ｎｉめっき層が所定の付着量で形成されていることを特徴とする。
【００１５】
より詳細には、本実施形態に係るＳｎめっき鋼板は、鋼板の少なくとも片面に、質量％で、ＳｎをＳｎ換算量として０．１ｇ／ｍ２以上１５ｇ／ｍ２以下含有するＳｎめっき層が形成されたＳｎめっき鋼板上に、質量％で、Ｎｉを５％以上７５％以下含有し、残部がＺｎ及び不純物からなるＺｎ−Ｎｉめっき層が、合計で０．０５ｇ／ｍ２以上０．５ｇ／ｍ２以下の付着量で形成されている。
【００１６】
＜鋼板について＞
本実施形態に係るＳｎめっき鋼板に用いられる鋼板は、特に規定されるものではなく、一般的な容器用のＳｎめっき鋼板に用いられている鋼板であれば、任意のものを使用可能であり、例えば、低炭素鋼や極低炭素鋼などが挙げられる。また、用いる鋼板の製造方法や材質も特に規定されるものではなく、例えば、鋳造から熱間圧延、酸洗、冷間圧延、焼鈍、調質圧延等の工程を経て製造されたものを挙げることができる。
【００１７】
＜Ｓｎめっき層について＞
上記のような鋼板の少なくとも片面には、Ｓｎめっきが施されて、Ｓｎめっき層が形成される。かかるＳｎめっきによって、鋼板の耐食性は向上する。なお、本明細書における「Ｓｎめっき」とは、金属Ｓｎによるめっきだけでなく、金属Ｓｎに不純物が混入したものや、金属Ｓｎに微量元素が添加したものも含む。
【００１８】
本実施形態に係るＳｎめっき層において、片面当たりのＳｎ付着量は、Ｓｎ換算量として、０．１ｇ／ｍ２以上１５ｇ／ｍ２以下とする。Ｓｎめっき層の片面当たりの付着量が、Ｓｎ換算量として０．１ｇ／ｍ２未満では、耐食性に劣り、好ましくない。また、Ｓｎめっき層の片面当たりの付着量が、Ｓｎ換算量として１５ｇ／ｍ２超過では、Ｓｎによる耐食性の向上効果は十分であり、更なる増加は経済的な観点から好ましくない。なお、Ｓｎめっき層の片面当たりの付着量は、好ましくは、Ｓｎ換算量として０．９ｇ／ｍ２以上１４ｇ／ｍ２以下である。
【００１９】
ここで、上記の片面当たりのＳｎの付着量は、例えばＪＩＳ  Ｇ  ３３０３に記載された電解法や蛍光Ｘ線法によって測定された値とする。
【００２０】
［Ｓｎめっき層の形成方法］
また、Ｓｎめっきを鋼板表面に施す方法は、特に規定しないが、例えば公知の電気めっき法が好ましく、溶融したＳｎに鋼板を浸漬することでめっきする溶融法を用いてもよい。電気めっき法としては、例えば、周知のフェロスタン浴やハロゲン浴やアルカリ浴などを用いた電解法を利用することができる。
【００２１】
なお、Ｓｎめっき後に、Ｓｎめっきの施された鋼板をＳｎの融点である２３１．９℃以上に加熱する、加熱溶融処理を施しても構わない。この加熱溶融処理によって、Ｓｎめっき鋼板の表面に光沢が出るとともに、Ｓｎめっきと鋼板の間に、ＳｎとＦｅとの合金層が形成され、耐食性が更に向上する。
【００２２】
＜Ｚｎ−Ｎｉめっき層について＞
本実施形態に係るＳｎめっき鋼板は、上記のようなＳｎめっき層を有するＳｎめっき鋼板の表面に、質量％で、Ｎｉを５％以上７５％以下含有し、残部がＺｎ及び不純物からなるＺｎ−Ｎｉめっき層が、片面当たり、０．０５ｇ／ｍ２以上０．５ｇ／ｍ２以下の付着量で形成される。
【００２３】
Ｎｉの含有率を５質量％以上７５質量％以下とすることで、Ｚｎ−Ｎｉめっき層中に、熱力学的に安定なγ相（Ｎｉ５Ｚｎ２１主体）やα相（Ｚｎが固溶したＮｉ）のいずれか又は両方が含まれるようになる。これらのＮｉとＺｎとからなるめっき層は、Ｓｎめっき表面を覆いＳｎめっき表面への酸素到達を抑制することで酸化Ｓｎの成長を抑制するとともに、ＺｎとＮｉとを含むめっきの一部がＳｎめっき中に取り込まれることでＳｎ自体を酸化させ難くする効果があり、黄変や塗膜密着性、耐硫化黒変性を改善すると考えられる。
【００２４】
Ｎｉ単独でも酸化Ｓｎの抑制効果はあるものの、Ｎｉ自体の色調により外観が黄みを増すだけでなく、塗膜密着性も低下し、更にＮｉＳ生成により黒変するため好ましくない。一方、Ｚｎ単独ではポーラスな酸化亜鉛が成長するため、酸化Ｓｎの抑制効果が不十分で、耐黄変性塗膜密着性に劣るため、好ましくない。
【００２５】
Ｎｉの含有率が５質量％未満であると、η相（Ｚｎ）がＺｎ−Ｎｉめっき層中に過剰に含まれるため、経時でＺｎが酸化し、塗膜密着性が劣化する。Ｎｉの含有率が７５質量％超過であると、Ｎｉが過剰となりＮｉＳを形成し易くなるため耐硫化黒変性に劣り、また、塗膜密着性も低下する。このため、Ｎｉの含有率は、質量％で５％以上７５％とする必要がある。なお、Ｎｉの含有率の好ましい範囲は、１０質量％以上５５質量％以下であり、より好ましい範囲は、１０質量％以上３０質量％以下である。
【００２６】
上記のＮｉ、Ｚｎを主体とするＺｎ−Ｎｉめっき層中には、不可避的な不純物、例えば、Ｆｅ、Ｓ、Ｎａ、Ｋ、Ｃｌ、Ｆ、Ｍｇ、Ｃｒ、Ｐｂなどを含んでいても、特に問題はない。
【００２７】
上記のＮｉ、Ｚｎを主体とするＺｎ−Ｎｉめっき層の付着量は、０．０５ｇ／ｍ２以上０．５ｇ／ｍ２以下である必要がある。Ｚｎ−Ｎｉめっき層の付着量が０．０５ｇ／ｍ２未満である場合には、Ｓｎめっき表面の被覆率の低下や、Ｚｎ−Ｎｉめっき層の一部のＳｎめっき層中への取り込みが少ないことによって、酸化Ｓｎの成長の抑制効果に劣る。一方、Ｚｎ−Ｎｉめっき層の付着量が０．５ｇ／ｍ２を超過である場合には、本実施形態に係るＳｎめっき鋼板が塗装されて使用される場合の塗膜密着性が低下する。Ｚｎ−Ｎｉめっき層の付着量の好ましい範囲は、０．１ｇ／ｍ２以上０．３ｇ／ｍ２以下である。
【００２８】
上記のＮｉ、Ｚｎを主体とするＺｎ−Ｎｉめっき層の組成及び付着量は、本Ｚｎ−Ｎｉめっき層を表面に形成させたＳｎめっき鋼板を、例えば、硝酸などの酸性溶液に浸漬して溶解し、得られた溶解液を高周波誘導結合プラズマ（Ｉｎｄｕｃｔｉｖｅｌｙ  Ｃｏｕｐｌｅｄ  Ｐｌａｓｍａ：ＩＣＰ）発光分析法などの化学分析によって測定された値とする。
【００２９】
［Ｚｎ−Ｎｉめっき層の形成方法］
Ｓｎめっき鋼板の表面に位置する上記のＮｉ、Ｚｎを主体とするＺｎ−Ｎｉめっき層は、Ｎｉイオンと、Ｚｎイオンとを含む水溶液を利用した陰極電解によって、形成することができる。水溶液の種類は、特に規定するものではないが、周知の硫酸浴や塩化物浴を適用することが可能である。本実施形態に係るＺｎ−Ｎｉめっきを形成する際には、ＮｉイオンとＺｎイオンとを含み、かつ、Ｎｉイオン濃度が質量％で２０％以上９５％以下、かつ、ＮｉイオンとＺｎイオンとの合計が５０ｋｇ／ｍ３以上２５０ｋｇ／ｍ３以下である水溶液中で、液温２５℃以上７０℃以下、電流密度０．１Ａ／ｄｍ２以上１００Ａ／ｄｍ２以下の条件で陰極電解する必要がある。この条件で陰極電解処理を実施することで、本発明の範囲の、鋼板の少なくとも片面に、質量％で、Ｓｎを０．１ｇ／ｍ２以上１５ｇ／ｍ２以下を含有するＳｎめっき鋼板上に、質量％で、Ｎｉを５％以上７５％以下含有し、残部がＺｎ及び不純物からなるＺｎ−Ｎｉめっき層を有するＳｎめっき鋼板を得ることができる。
【００３０】
めっき浴中のＮｉイオン濃度が２０質量％未満である場合には、Ｚｎ−Ｎｉめっき層中のＮｉの含有率が５質量％未満となり、本発明の範囲を満たさない。また、めっき浴中のＮｉイオン濃度が９５％超過である場合には、Ｚｎ−Ｎｉめっき層中のＮｉ含有率が７５質量％超過となり、本発明の範囲を満たさない。めっき浴中のＮｉイオン濃度の好ましい範囲は、３０質量％以上９０質量％以下であり、より好ましくは３０質量％以上８０％質量以下である。
【００３１】
また、ＮｉイオンとＺｎイオンとの合計が５０ｋｇ／ｍ２未満である場合には、Ｚｎ−Ｎｉめっきの付着効率に劣り、得られたＺｎ−Ｎｉめっきも粗となり、性能に劣るため、好ましくない。また、ＮｉイオンとＺｎイオンとの合計が２５０ｋｇ／ｍ３超過である場合には、沈殿物の生成等、液の安定性に劣り、得られためっきも粗くなり塗膜密着性に劣るため、好ましくない。
【００３２】
めっき浴の液温は、２５℃以上７０℃以下であることが好ましい。液温を２５℃以上とすることで、液の安定性を更に向上させることが可能となる。液温が高い方がＺｎ−Ｎｉめっきの付着効率は向上するが、液温が７０℃超過である場合には、付着効率の向上効果は飽和する傾向にあり経済性の観点から好ましくなく、また、めっき浴からの水蒸気発生もあり、作業性の観点からも好ましくない。従って、めっき浴の液温は、２５℃以上７０℃以下であることが好ましい。なお、めっき浴の液温は、より好ましくは、３５℃以上６０℃以下である。
【００３３】
陰極電解する際の電流密度は、０．１Ａ／ｄｍ２以上１００Ａ／ｄｍ２以下とする必要がある。電流密度が０．１Ａ／ｄｍ２未満である場合には、Ｚｎ−Ｎｉめっき層中のＮｉ含有率が高くなり塗膜密着性や耐硫化黒変性に劣るだけでなく、Ｚｎ−Ｎｉめっきの付着効率が著しく小さく、本発明の範囲のＺｎ−Ｎｉめっきを得ることが出来ない。一方、電流密度が１５０Ａ／ｄｍ２超過である場合には、めっきが粗となり塗膜密着性に劣り、好ましくない。陰極電解する際の電流密度は、好ましくは、１Ａ／ｄｍ２以上９０Ａ／ｄｍ２以下である。
【実施例】
【００３４】
続いて、実施例及び比較例を示しながら、本発明に係るＳｎめっき鋼板及びＳｎめっき鋼板の製造方法について、具体的に説明する。なお、以下に示す実施例は、あくまでも本発明に係るＳｎめっき鋼板及びＳｎめっき鋼板の製造方法の一例にすぎず、本発明に係るＳｎめっき鋼板及びＳｎめっき鋼板の製造方法が下記の例に限定されるものではない。
【００３５】
（試験例）
＜試験材の作製＞
板厚０．２ｍｍの低炭素冷延鋼板を、前処理として電解アルカリ脱脂、水洗、希硫酸浸漬酸洗、水洗した後、フェノールスルホン酸浴を用いて電気Ｓｎめっきを施した。一部の試験材は、Ｓｎめっき層の付着量を変化させた。また、電気Ｓｎめっき後に加熱溶融処理をした試験材も作製した。このように作製したＳｎめっき鋼板を、表１〜表６に示すＮｉ及びＺｎの組成の水溶液中で陰極電解し、Ｎｉ、Ｚｎを主体とするＺｎ−Ｎｉめっき層をＳｎめっき層の表面に形成した。なお、表１〜表５においては、硫酸浴から陰極電解処理をし、表６においては、塩化物浴から陰極電解処理をした。
【００３６】
＜Ｎｉ、Ｚｎ組成及び付着量の測定＞
このように作製したＳｎめっき鋼板の表面におけるＮｉ、Ｚｎの組成及び付着量は、Ｓｎめっき鋼板を１０％硝酸に浸漬して、Ｎｉ、Ｚｎを含む層を溶解し、得られた溶解液をＩＣＰ発光分析により分析することで求めた。なお、Ｓｎめっき層の付着量は、上記の蛍光Ｘ線分析により測定した。
【００３７】
＜耐黄変性＞
耐黄変性は、上記＜試験材の作製＞に記載の方法で作製したＳｎめっき鋼板を、４０℃、相対湿度８０％の雰囲気中に４週間載置する湿潤試験を行い、湿潤試験前後における色差ｂ＊値の変化量△ｂ＊を求めて、評価した。△ｂ＊が１以下であれば◎とし、１超過２以下であれば○とし、２超過であれば×とし、◎と○を合格と評価した。ｂ＊は、市販の色差計であるスガ試験機製ＳＣ−ＧＶ５を用いて測定し、ｂ＊の測定条件は、光源Ｃ、全反射、測定径３０ｍｍである。
【００３８】
＜塗膜密着性＞
塗膜密着性は、上記＜試験材の作製＞に記載の方法で作製したＳｎめっき鋼板を、＜耐黄変性＞に記載の方法で湿潤試験した後、表面に、市販の缶用エポキシ樹脂塗料を乾燥重量で７ｇ／ｍ２塗布し、２００℃で１０分焼き付け、２４時間室温に置いた後、鋼板表面に達する傷を碁盤目状に入れ（３ｍｍ間隔で縦横７本ずつの傷）、その部位のテープ剥離試験をして評価した。テープ貼り付け部位の塗膜が全て剥離していなければ◎とし、碁盤目の傷部周囲で塗膜剥離が認められれば○とし、碁盤目の枡内に塗膜剥離が認められれば×とし、◎と○を合格とした。なお、試験は、上記＜耐黄変性＞に記載の湿潤試験をした試験材と、していない試験材の両方に対して実施した。
【００３９】
＜耐硫化黒変性＞
耐硫化黒変性は、上記＜塗膜密着性＞に記載の方法で作製及び湿潤試験したＳｎめっき鋼板の表面に、市販の缶用エポキシ樹脂塗料を乾燥重量で７ｇ／ｍ２塗布した後、２００℃で１０分焼き付け、２４時間室温に置いた後、所定のサイズに切断し、リン酸二水素ナトリウムを０．３％、リン酸水素ナトリウムを０．７％、Ｌ−システイン塩酸塩を０．６％からなる水溶液中に浸漬し、密封容器中で１２１℃・６０分のレトルト処理を行い、試験後の外観から評価した。試験前後で外観の変化が全く認められなければ◎とし、僅かに（１０％以下）黒変が認められれば○とし、試験面の１０％超過の領域に黒変が認められれば×とし、◎と○を合格とした。
【００４０】
＜塗装後耐食性＞
塗装後耐食性は、上記＜塗膜密着性＞に記載の方法で作製及び湿潤試験したＳｎめっき鋼板の表面に、市販の缶用エポキシ樹脂塗料を乾燥重量で７ｇ／ｍ２塗布した後、２００℃で１０分焼き付け、２４時間室温に置いた後、所定のサイズに切断し、市販のトマトジュースに６０℃で７日間浸漬した後の、錆の発生有無を目視にて評価した。錆が全く認められなければ○とし、錆が認められれば×とし、○を合格とした。
【００４１】
＜めっき浴安定性＞
めっき浴安定性は、＜試験材の作製＞に記載のめっき浴を２４時間放置した後の外観を目視観察し、濁りや沈殿が認められた場合を×とし、透明で濁りや沈殿が認められなかった場合を○とした。
【００４２】
以下に示す表１〜表６は、Ｎｉ、Ｚｎを主体とするＺｎ−Ｎｉめっき層を表面に有するＳｎめっき鋼板の作製条件とその組成及び付着量の結果、並びに、耐黄変性、塗膜密着性、耐硫化黒変性及びめっき浴安定性の評価結果である。
【００４３】
【表１】
0006468059.tif 000002
【００４４】
表１は、Ｚｎ−Ｎｉめっき組成を変化させた場合の結果である。浴組成が本発明の範囲内である場合には、本発明の範囲内のＺｎ−Ｎｉめっき層が得られ、いずれの性能も良好であることが分かる。一方、浴組成が本発明の範囲を外れる場合には、いずれかの性能が劣ることが分かる。図１に、めっき浴組成とめっき中のＮｉ含有率を図示し、図２に、△ｂ＊に及ぼすめっき中のＮｉ含有率の影響を図示した。Ｎｉ含有率が５％以上である場合、△ｂ＊は２以下となって、耐黄変性は良好である。但し、ＮｉイオンとＺｎイオンの合計が４０ｋｇ／ｍ３である場合には、Ｚｎ−Ｎｉめっきの電流効率が低く、その付着量が少ないため、△ｂ＊が２超過となり、耐黄変性に劣る。
【００４５】
【表２】
0006468059.tif 000003
【００４６】
表２は、Ｓｎめっき層の付着量を変化させた場合の結果である。Ｓｎめっき層の付着量が本発明の範囲内である場合、いずれの性能も良好であることが分かる。一方、Ｓｎめっき層の付着量が本発明の範囲を下回る場合には、耐食性が劣ることが分かる。Ｓｎめっき層の付着量が本発明の範囲を超える場合は、いずれの性能も良好であるが、経済性の観点からは、好ましくない。
【００４７】
【表３】
0006468059.tif 000004
【００４８】
表３は、電流密度を変化させた場合の結果である。電流密度が本発明の範囲内である場合には、本発明の範囲内のめっきが得られ、いずれの性能も良好であることが分かる。一方、電流密後が本発明の範囲を外れる場合には、いずれかの性能が劣ることが分かる。図３に、めっき中のＮｉ含有率に及ぼす電流密度の影響を図示した。
【００４９】
【表４】
0006468059.tif 000005
【００５０】
表４は、めっき浴の液温を変えた場合の結果である。液温を２５℃以上７０℃以下とすることで、液温が上記範囲外である場合と比較して、液の安定性が向上することが分かる。
【００５１】
【表５】
0006468059.tif 000006
【００５２】
表５は、Ｓｎめっき層に対する加熱溶融処理をしない場合の結果である。加熱溶融処理をしない場合においても、いずれの性能も問題なく良好であることが分かる。
【００５３】
【表６】
0006468059.tif 000007
【００５４】
表６は、塩化物浴から陰極電解した場合の結果である。塩化物浴から得たＮｉ，Ｚｎを含むＺｎ−Ｎｉめっきにおいても、いずれの性能も問題なく良好であることが分かる。
【００５５】
以上のように、本発明に係るＮｉとＺｎを主体とするＺｎ−Ｎｉめっき層を形成させた本発明のＳｎめっき鋼板は、耐黄変性、塗膜密着性、耐硫化黒変性に優れることが明らかとなった。
【００５６】
以上、本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００５７】
以上のように、ＮｉとＺｎを主体とするＺｎ−Ｎｉめっき層を形成させた本発明のＳｎめっき鋼板は、従来のクロメート処理を必要とせずに、耐黄変性、塗膜密着性、耐硫化黒変性に優れることから、環境にやさしい缶用材料として、食缶、飲料缶などに広く用いることができ、産業上の利用価値が極めて高いものである。
【図１】
0006468059.tif 000008
【図２】
0006468059.tif 000009
【図３】
0006468059.tif 000010